(57)【要約】【課題】本発明は、親水性に優れた熱交換器用アルミニウムフィンと熱交換器およびその製造方法の提供を目的とする。【解決手段】本形態の熱交換器用アルミニウムフィンは、チューブに対しろう付けされるアルミニウムまたはアルミニウム合金製のアルミニウムフィンであって、表面と裏面の少なくとも一方にろう付け前にシリカ（ＳｉＯ２）を含む親水性塗膜を有し、ろう付け前に形成された前記シリカよりも熱交換効率に優れた金属シリコン（Ｓｉ）を含む親水性皮膜がろう付け後に形成されることを特徴とする。本形態の熱交換器用アルミニウムフィンにおいて、前記親水性皮膜に、ケイ酸塩、シリカとアルミン酸塩、アルミナ及びそれらの複合物、フッ化アルミニウムが含まれていることが好ましい。【選択図】図１
2019190720.tif 000002
【特許請求の範囲】
【請求項１】
チューブに対しろう付けされるアルミニウムまたはアルミニウム合金製のアルミニウムフィンであって、表面と裏面の少なくとも一方にろう付け前にシリカ（ＳｉＯ２）を含む親水性塗膜を有し、ろう付け前に形成された前記シリカよりも熱交換効率に優れた金属シリコン（Ｓｉ）を含む親水性皮膜がろう付け後に形成されることを特徴とする親水性に優れた熱交換器用アルミニウムフィン。
【請求項２】
前記金属シリコン（Ｓｉ）を含む親水性皮膜が、ケイ酸塩、シリカとアルミン酸塩、アルミナ及びそれらの複合物、フッ化アルミニウムにより構成されることを特徴とする請求項１に記載の親水性に優れた熱交換器用アルミニウムフィン。
【請求項３】
前記チューブがその内部に複数の流路を設けた押出多穴管からなることを特徴とする請求項１または請求項２に記載の親水性に優れた熱交換器用アルミニウムフィン。
【請求項４】
チューブに対しアルミニウムまたはアルミニウム合金製のアルミニウムフィンがろう付けされた熱交換器であって、前記アルミニウムフィンの表面と裏面の少なくとも一方に金属シリコン（Ｓｉ）を含む親水性皮膜が形成されたことを特徴とする熱交換器。
【請求項５】
前記親水性皮膜に、金属シリコン（Ｓｉ）、ケイ酸塩、シリカとアルミン酸塩、アルミナ及びそれらの複合物、フッ化アルミニウムが含まれていることを特徴とする請求項４に記載の熱交換器。
【請求項６】
前記チューブがその内部に複数の流路を設けた押出多穴管からなることを特徴とする請求項４または請求項５に記載の熱交換器。
【請求項７】
表面と裏面の少なくとも一方にＳｉ粉末とフッ化物系フラックスとバインダーを含むろう付け組成物層を形成したチューブと、表面と裏面の少なくとも一方にアルカリ金属（Ｌｉ、Ｎａ、Ｋ）のケイ酸塩を含む水ガラスからなる親水性塗膜を形成したアルミニウムまたはアルミニウム合金製のアルミニウムフィンを用い、
前記チューブの表面と裏面の少なくとも一方に前記チューブと前記ろう付け組成物層に接するように前記フィンを配置した後、不活性ガス雰囲気としたろう付け炉において前記ろう付け組成物層が溶融する温度に加熱した後、冷却することにより、前記親水性塗膜中に金属シリコン（Ｓｉ）を生成させて親水性皮膜を形成することを特徴とする熱交換器の製造方法。
【請求項８】
表面と裏面の少なくとも一方にフッ化物系フラックスとバインダ―を含むろう付組成物層を形成したチューブと、表面と裏面の少なくとも一方にアルカリ金属（Ｌｉ、Ｎａ、Ｋ）のケイ酸塩を含む水ガラスからなる親水性塗膜を形成したアルミニウムまたはアルミニウム合金製のアルミニウムフィンを用い、
前記チューブの表面と裏面の少なくとも一方に前記チューブと前記ろう付け組成物層に接するように前記フィンを配置した後、不活性ガス雰囲気としたろう付け炉において前記ろう付け組成物層が溶融する温度に加熱した後、冷却することにより、前記親水性塗膜中に金属シリコン（Ｓｉ）を生成させることを特徴とする熱交換器の製造方法。
【請求項９】
表面と裏面の少なくとも一方にＳｉ粉末とフッ化物系フラックスとバインダーを含むろう付け組成物層を形成したチューブと、表面と裏面の少なくとも一方にシリカ粉末及び、又はシリカアルコキシドの加水分解物からなる親水性塗膜を形成したアルミニウムまたはアルミニウム合金製のアルミニウムフィンを用い、
前記チューブの表面と裏面の少なくとも一方に前記チューブと前記ろう付け組成物層に接するように前記フィンを配置した後、不活性ガス雰囲気としたろう付け炉において前記ろう付け組成物層が溶融する温度に加熱した後、冷却することにより、前記親水性塗膜中に金属シリコン（Ｓｉ）を生成させることを特徴とする熱交換器の製造方法。
【請求項１０】
表面と裏面の少なくとも一方にフッ化物系フラックスとバインダーを含むろう付け組成物層を形成したチューブと、表面と裏面の少なくとも一方にシリカ粉末及び、又はシリカアルコキシドの加水分解物からなる親水性塗膜を形成したアルミニウムまたはアルミニウム合金製のアルミニウムフィンを用い、
前記チューブの表面と裏面の少なくとも一方に前記チューブと前記ろう付け組成物層に接するように前記フィンを配置した後、不活性ガス雰囲気としたろう付け炉において前記ろう付け組成物層が溶融する温度に加熱した後、冷却することにより、前記親水性塗膜中に金属シリコン（Ｓｉ）を生成させることを特徴とする熱交換器の製造方法。
【請求項１１】
前記親水性塗膜中に前記金属シリコン（Ｓｉ）に加えてケイ酸塩、シリカとアルミン酸塩、アルミナ及びそれらの複合物、フッ化アルミニウムを生成させて親水性皮膜を形成することを特徴とする請求項９に記載の熱交換器の製造方法。
【請求項１２】
前記ろう付け組成物層としてＳｉ粉末：１〜５ｇ／ｍ２、Ｚｎ含有フラックス：３．０〜２０ｇ／ｍ２、バインダー：０．２〜８．３ｇ／ｍ２を含むろう付け組成物層を用いることを特徴とする請求項７〜請求項１１のいずれか一項に記載の熱交換器の製造方法。
【発明の詳細な説明】
【技術分野】
【０００１】
本発明は、親水性に優れた熱交換器用アルミニウムフィンと熱交換器およびその製造方法に関する。
【背景技術】
【０００２】
扁平多穴管、フィン及びヘッダーパイプを主構成要素とし、これらをろう付けすることにより構成されるアルミニウム合金製熱交換器が知られている。
そして、この種の熱交換器を製造するため、ろう付け用のＳｉ粉末と、フッ化物系フラックスに加え、樹脂と溶剤からなるバインダーとの混合物とした粉末ろう組成物が提供されている。また、前記粉末ろう組成物を表裏面に塗布した扁平多穴管とフィン及びヘッダーパイプとをろう付けすることによって、安価に熱交換器を製造する方法が提案されている。（例えば、特許文献１、特許文献２参照）
【先行技術文献】
【特許文献】
【０００３】
【特許文献１】特開平７−２２７６９５号公報
【特許文献２】特開２００４−３３０２３３号公報
【発明の概要】
【発明が解決しようとする課題】
【０００４】
特許文献１および特許文献２に記載の粉末ろう組成物、熱交換器を用いることにより、扁平多穴管からなるチューブとフィンとのろう付け接合部に選択腐食を発生することがなく、信頼性の高い、工業上実用性の高い熱交換器が得られている。
【０００５】
従来、粉末ろう組成物を扁平多穴管に塗布する場合、その表裏面にバーコーターやロールコーターなどの塗布装置を用いて塗布することが一般的である。これは、フィンに接触する部分が扁平管の表裏面であること、これら塗布装置によりろう付け組成物を目的のスピードで均一塗布できること、大量生産に好適であることなどによる。
【０００６】
ところで、熱交換器には、更なる小型化、軽量化が進められており、ろう付け部分の信頼性の向上などに加え、チューブを流れる冷媒とフィンとの間で良好な熱交換効率を発揮できることなどが要求される。
熱交換器において良好な熱交換効率を得るための１つの問題点として、並列配置した複数のフィン間の隙間に水滴などが付着すると、隙間が水滴で閉塞され、熱交換効率が低下する問題がある。従来から、水滴によるフィン間の隙間の閉塞を防止するために、フィンに親水性皮膜を形成しているが、熱交換器においては、フィンに親水性皮膜を設けた上でフィンによる放熱効果が阻害されないような構造を提供する必要がある。
また、親水性皮膜は数〜十数μｍ程度の膜厚のシリカ（ＳｉＯ２）を主成分とする無機酸化物で構成されているため、アルミニウム（純アルミニウムＡｌの熱伝導率：２３７Ｗ/ｍ・Ｋ）と比較してシリカを主成分とする親水性皮膜の熱伝導率は大幅に低い（シリカＳｉＯ２の熱伝導率：１．３８Ｗ/ｍ・Ｋ）ことから、フィンから外気（大気）への熱の伝達を阻害されて熱交換器全体としての熱交換性能が十分に発揮されないことが懸念される。
【０００７】
本願発明は、これらの事情に鑑みなされたもので、ろう付け部分の信頼性向上と親水性と放熱性（熱伝導性）が良好な熱交換器用アルミニウムフィンと、それを用いた熱交換効率に優れた熱交換器およびその製造方法の提供を目的とする。
【課題を解決するための手段】
【０００８】
（１）本形態の熱交換器用アルミニウムフィンは、チューブに対しろう付けされるアルミニウムまたはアルミニウム合金製のアルミニウムフィンであって、表面と裏面の少なくとも一方にろう付け前にシリカ（ＳｉＯ２）を含む親水性塗膜を有し、ろう付け前に形成された前記シリカよりも熱交換効率に優れた金属シリコン（Ｓｉ）を含む親水性皮膜がろう付け後に形成されることを特徴とする。
【０００９】
（２）本形態の熱交換器用アルミニウムフィンにおいて、前記金属シリコンを含み、ケイ酸塩、シリカとアルミン酸塩、アルミナ及びそれらの複合物、フッ化アルミニウムを主な成分とする親水性皮膜であることが好ましい。
（３）本形態の熱交換器用チューブにおいて、前記チューブがその内部に複数の流路を設けた押出多穴管からなることが好ましい。
【００１０】
（４）本形態の熱交換器は、チューブに対しアルミニウムまたはアルミニウム合金製のアルミニウムフィンがろう付けされた熱交換器であって、前記アルミニウムフィンの表面と裏面の少なくとも一方にＳｉを含む親水性皮膜が形成されたことを特徴とする。
（５）本形態の熱交換器において、前記親水性皮膜に、金属シリコンと、ケイ酸塩、シリカとアルミン酸塩、アルミナ及びそれらの複合物、フッ化アルミニウムを主な成分として含まれていることが好ましい。
【００１１】
（６）本形態の熱交換器において、前記チューブがその内部に複数の流路を設けた押出多穴管からなることが好ましい。
【００１２】
（７）本形態の熱交換器の製造方法は、表面と裏面の少なくとも一方にＳｉ粉末とフッ化物系フラックスとバインダーを含むろう付け組成物層を形成したチューブと、表面と裏面の少なくとも一方にアルカリ金属（Ｌｉ、Ｎａ、Ｋ）のケイ酸塩を含む水ガラスからなる親水性塗膜を形成したアルミニウムまたはアルミニウム合金製のアルミニウムフィンを用い、前記チューブの表面と裏面の少なくとも一方に前記チューブと前記ろう付け組成物層に接するように前記フィンを配置した後、不活性ガス雰囲気としたろう付け炉において前記ろう付け組成物層が溶融する温度に加熱した後、冷却することにより、前記親水性塗膜中に金属シリコンを生成させることを特徴とする。
（８）本形態の熱交換器の製造方法は、表面と裏面の少なくとも一方にフッ化物系フラックスとバインダ―を含むろう付組成物層を形成したチューブと、表面と裏面の少なくとも一方にアルカリ金属（Ｌｉ、Ｎａ、Ｋ）のケイ酸塩を含む水ガラスからなる親水性塗膜を形成したアルミニウムまたはアルミニウム合金製のアルミニウムフィンを用い、前記チューブの表面と裏面の少なくとも一方に前記チューブと前記ろう付け組成物層に接するように前記フィンを配置した後、不活性ガス雰囲気としたろう付け炉において前記ろう付け組成物層が溶融する温度に加熱した後、冷却することにより、前記親水性塗膜中に金属シリコンを生成させることを特徴とする。
（９）本形態の熱交換器の製造方法は、表面と裏面の少なくとも一方にＳｉ粉末とフッ化物系フラックスとバインダーを含むろう付け組成物層を形成したチューブと、表面と裏面の少なくとも一方にシリカ粉末及び、又はシリカアルコキシドの加水分解物からなる親水性塗膜を形成したアルミニウムまたはアルミニウム合金製のアルミニウムフィンを用い、前記チューブの表面と裏面の少なくとも一方に前記チューブと前記ろう付け組成物層に接するように前記フィンを配置した後、不活性ガス雰囲気としたろう付け炉において前記ろう付け組成物層が溶融する温度に加熱した後、冷却することにより、前記親水性塗膜中に金属シリコンを生成させることを特徴とする。
（１０）本形態の熱交換器の製造方法は、表面と裏面の少なくとも一方にフッ化物系フラックスとバインダーを含むろう付け組成物層を形成したチューブと、表面と裏面の少なくとも一方にシリカ粉末及び、又はシリカアルコキシドの加水分解物からなる親水性塗膜を形成したアルミニウムまたはアルミニウム合金製のアルミニウムフィンを用い、前記チューブの表面と裏面の少なくとも一方に前記チューブと前記ろう付け組成物層に接するように前記フィンを配置した後、不活性ガス雰囲気としたろう付け炉において前記ろう付け組成物層が溶融する温度に加熱した後、冷却することにより、前記親水性塗膜中に金属シリコンを生成させることを特徴とする。
【００１３】
（１１）本形態の熱交換器の製造方法において、前記親水性塗膜中に前記金属シリコンに加えてケイ酸塩、シリカとアルミン酸塩、アルミナ及びそれらの複合物、フッ化アルミニウムを含む親水性皮膜とすることが好ましい。
（１２）本形態の熱交換器の製造方法において、前記ろう付け組成物層としてＳｉ粉末：１〜５ｇ／ｍ２、Ｚｎ含有フラックス：３．０〜２０ｇ／ｍ２、バインダー：０．２〜８．３ｇ／ｍ２を含むろう付け組成物層を用いることが好ましい。
【発明の効果】
【００１４】
本形態に係る熱交換器用アルミニウムフィンであるならば、チューブに対しろう付けされるアルミニウムフィンであって、表面と裏面の少なくとも一方に金属シリコンを含む親水性皮膜を形成し、金属シリコンが示す良好な熱伝導率（熱伝導率：１６０Ｗ/ｍ・Ｋ）を利用し、熱伝導性に優れるとともに、親水性皮膜を設けることによってフィン間の隙間を水滴が閉塞する問題を解消し、熱交換効率が低下しないアルミニウムフィンを提供できる。
【００１５】
本形態に係る熱交換器は、アルミニウムフィンの表面と裏面の少なくとも一方に金属シリコンを含む親水性皮膜を形成し、金属シリコンが示す良好な熱伝導性を利用し、熱伝導性に優れるとともに、親水性皮膜を設けることによってフィン間の隙間を水滴が閉塞する問題を解消し、熱交換効率が低下しない熱交換器を提供できる。
【００１６】
本形態に係る熱交換器の製造方法によれば、Ｓｉ粉末とフラックスとバインダーを含むろう付け組成物を塗布したチューブと水ガラスの親水性塗膜を備えたフィンとを不活性ガス雰囲気としたろう付け炉において加熱してろう付けし、親水性塗膜中に金属シリコン（Ｓｉ）を生成させるので、熱伝導性に優れた親水性皮膜を備えたフィンを有する熱交換器を提供できる。また、親水性皮膜を設けることによってフィン間の隙間を水滴が閉塞する問題を解消し、熱交換効率が低下しない熱交換器を提供できる。
【図面の簡単な説明】
【００１７】
【図１】第１実施形態の熱交換器用アルミニウムフィンを備えた熱交換器の一例を示す斜視図である。
【図２】同熱交換器におけるチューブとフィンの接合部を示す部分断面図である。
【図３】図１に示す熱交換器においてろう付けする前の状態を示す部分断面図である。
【図４】図１に示す熱交換器においてろう付け後の状態を示す部分断面図である。
【図５】ろう付け時に金属シリコンが生成されるメカニズムについて説明するもので、（Ａ）はろう付け前の親水性塗膜を示す説明図、（Ｂ）はろう付け時にろうおよびフラックスから発生するガス成分（フッ素とカリウムなど）が親水性塗膜の表面に拡散する様子を示す説明図、（Ｃ）は親水性塗膜の表面に拡散した前記ガス成分とろう付け時にフッ化物が生成される状態を示す説明図、（Ｄ）は金属シリコンとシリカ、アルミナ及びそれらの複合酸化物およびフッ化アルミニウムが生成された親水性皮膜を示す説明図である。
【図６】親水性皮膜のＸＰＳ分析結果の一例を示すもので、（Ａ）はろう付け前の親水性皮膜のＸＰＳ分析結果を示すグラフ、（Ｂ）はろう付け後の親水性皮膜のＸＰＳ分析結果を示すグラフである。
【図７】ろう付け後の親水性皮膜におけるＸＲＤ分析結果を示すグラフである。
【図８】ろう付け後の親水性皮膜におけるＳＥＭ断面観察図及び各元素をマッピングした断面観察図である。
【図９】親水性皮膜のシリカ中に金属シリコンが析出した場合の熱伝導率向上効果とアルミナを含むシリカ複合酸化物とフッ化アルミニウム中に金属シリコンが析出した場合の熱伝導率向上効果を対比して示すグラフである。
【発明を実施するための形態】
【００１８】
以下、添付図面に基づき、本発明の実施形態の一例について詳細に説明する。なお、以下の説明で用いる図面は、特徴をわかりやすくするために、便宜上特徴となる部分を拡大して示している場合があり、各構成要素の寸法比率などが実際のチューブや熱交換器と同じであるとは限らない。
【００１９】
「第１実施形態」
図１に示す第１実施形態の熱交換器１１は、ルームエアコンディショナーの室内・室外機用の熱交換器、あるいは、ＨＶＡＣ（Heating Ventilating Air Conditioning）用の室外機、自動車用の熱交換器などの用途に使用されるオールアルミニウム熱交換器である。
【００２０】
図１は複数のチューブ２２をヘッダ管１４にろう付けにより接合し、複数のチューブ２２を複数のフィン１３にろう付けにより接合して構成された熱交換器１１の全体構造を示す。
この形態の熱交換器１１は、左右に離間し平行に立設配置された一対のヘッダ管１４と、一対のヘッダ管１４の間に上下に相互に間隔を保って水平に、かつ、ヘッダ管１４に対してほぼ直角に接合された複数本のチューブ本体１２からなるチューブ２２と、チューブ本体１２の表面１２ａまたは裏面１２ｂにろう付けされ、外気に熱を放散するための複数枚のフィン１３とを備えている。
【００２１】
左右一対のヘッダ管１４のうち一方の上端部には、ヘッダ管１４を介しチューブ２２に冷媒を供給する供給管１８Ａが接続されている。また、他方のヘッダ管１４の下端部には、チューブ２２を経由した冷媒を回収する回収管１８Ｂが接続されている。チューブ本体１２、フィン１３、ヘッダ管１４、供給管１８Ａ、回収管１８Ｂは、いずれもアルミニウムまたはアルミニウム合金から構成されている。
【００２２】
図２に示すようにチューブ本体１２は、幅広の表面壁１２Ａと裏面壁１２Ｂとそれらの左右両端側を個々に接続した背の低い側面壁１２Ｃ、１２Ｃとチューブ本体１２の内部を複数の流路１２Ｄに仕切る複数の隔壁１２Ｅとから構成されている。この例において複数の流路１２Ｄはいずれも矩形状の類似断面形状に形成され、図２に示す例においてはチューブ本体内に２６個の流路1２Ｄが形成されている。
なお、図１に示すチューブ本体１２は１つの例であって、各部の幅、厚さ、扁平度（幅と厚さの比率）、流路１２Ｄの形状や個数はいずれも任意に設定することができる。
【００２３】
換言すると、チューブ本体１２は、幅の広い平坦な表面（上面）１２ａ及び裏面（下面）１２ｂと、それらの両端側を個々に接続する平坦な短側面１２ｃ、１２ｃとを有する偏平型に形成されている。
なお、短側面１２ｃの形状は特に制限されるものではなく、湾曲面や複数の傾斜面からなる形状であっても良い。
【００２４】
図２は、チューブ２２の長さ方向に直交する面に沿って横断面をとった熱交換器１１の部分断面図である。図２に示すように、チューブ２２を構成するチューブ本体１２の内部には幅方向に沿って並ぶ複数（本実施形態では２６個）の冷媒流路１２Ｄが形成されている。また、図３に示すようにフィン１３には、チューブ２２の断面形状に対応する形状のスリット状の孔部１９が、上下に所定の間隔をあけて複数個々に水平に形成されている。これらの孔部１９は図２に示すようにフィン１３の左側端部から右側端部近くまで形成され、孔部１９の最奥部はフィン１３の右側端部より若干手前側に位置されている。
【００２５】
これらの孔部１９には、それぞれチューブ２２が嵌合され、個々のチューブ２２にろう付けにより複数のフィン１３が固定されている。フィン１３に形成された孔部１９の長さ（図２に示す水平長さ）はフィン１３の幅よりも若干短く、この孔部１９に挿入されているチューブ２２の幅（図２に示す水平長さ）は孔部１２の長さより若干長く形成されている。このため、チューブ２２の幅方向一側の短側面１２ｃは孔部１９の最奥部まで挿入され、ろう付けされているが、チューブ２２の他側の短側面１２ｃは孔部１９から若干外側に突出されている。
【００２６】
図３、図４は、図１、図２に示す熱交換器１１において、チューブ２２の長さ方向に沿って縦断面をとった部分断面図であり、図３はろう付け前の状態を示し、図４はろう付け後の状態を示す。フィン１３は、チューブ２２の長さ方向に沿って（図３、図４の左右方向に沿って）複数枚、並列配置され、個々の孔部１９にチューブ２２が挿通されている。
複数のフィン１３は、一定の間隔をおいて相互に平行に並列配置されている。フィン１３は、孔部１９の周縁部に沿ってフィン１３の厚さ方向一側に屈曲した屈曲部２０を有している。屈曲部２０は、例えば、バーリング加工などの加工法により形成される。
【００２７】
図３、図４に示すようにチューブ２２とフィン１３は、一定間隔に並べた複数のフィン１３をチューブ２２が串刺し貫通するように配置され、フィン１３とチューブ２２が個々にろう付けにより固定されている。
図３に示すろう付け前の状態において、フィン１３の孔部１９に形成された屈曲部２０とチューブ２２の表面または裏面との隙間は１０μｍ以下程度に形成されている。この隙間が大きすぎる場合は、後述するろう付け工程において溶融したろうの回り込み量が不足し、ろう付け不良を引き起こすおそれがある。
【００２８】
本実施形態のフィン１３は、図２に示すように孔部１９に対しチューブ２２を貫通させているが、孔部１９に代えてフィン１３の幅方向両端側に到達しない水平長さのスリット状の貫通孔を設け、これらの貫通孔にチューブ２２を通した構成としても良い。この構成の場合、図２に示す状態に対比すると、貫通孔の内側にのみチューブ２２が存在し、チューブ２２の幅方向一端側がフィン１３の外側には突出しない構成となる。
以上説明の如くフィン１３に対するチューブ２２の貫通位置に特に制限はなく、フィン１３とチューブ２２のろう付けにより良好な熱伝導性を確保できる接合位置や接合形状であれば良い。
【００２９】
以下、熱交換器１１の主な構成要素についてより詳細に説明する。
＜＜フィンとその構成材料＞＞
図３、図４に拡大して示すようにフィン１３は、板状の基材３と、基材３の表面３ａ及び裏面３ｂに被覆された親水性塗膜１ａ、親水性皮膜１を有していることが好ましい。
フィン１３の基材３は、ＪＩＳ１０５０系などの純アルミニウム系あるいはＪＩＳ３００３系のアルミニウム合金を主体とした合金からなる。また、基材３は、ＪＩＳ３００３系のアルミニウム合金に質量％で数％程度のＺｎを添加したアルミニウム合金からなるものであっても良い。一例を挙げるならば、質量％で、Ｚｎ：０．３〜５．０％、Ｍｎ：０．５〜２．０％、Ｆｅ：１．０％以下、Ｓｉ：１．５％以下を含有し、残部不可避不純物およびアルミニウムからなるアルミニウム合金などからなる。
【００３０】
なお、本明細書において添加元素の範囲を０．３〜５．０％のように「〜」を用いて表記した場合、特に注記しない限り、その上限と下限を含む範囲とする。よって、０．３〜５．０％は０．３％以上５．０％以下の範囲を意味する。
フィン１３の基材３は、前記アルミニウム合金を常法により溶製し、熱間圧延工程、冷間圧延工程、プレス工程などを経て加工される。なお、基材３の製造方法は、本発明において特に限定されるものではなく、既知の製法を適宜採用することができる。
【００３１】
ろう付け後のフィン１３の表裏面に形成されている親水性皮膜１は、ろう付け前にフィン１３に塗布しておいたプリコートタイプの親水性塗膜１ａをろう付け熱処理後も残留させて親水性皮膜１としたものである。
ろう付け前に塗布しておいた親水性塗膜１ａは、水ガラス（Ｎａ２Ｏ−ＳｉＯ２）の塗膜あるいは水ガラスに１０質量％以下程度のアクリル樹脂や界面活性剤を混合した塗膜を用いることができる。
【００３２】
＜＜ヘッダー管の構成材料＞＞
ヘッダー管１４を構成するアルミニウム合金は、Ａｌ−Ｍｎ系をベースとしたアルミニウム合金が好ましい。例えば、Ｍｎ：０．０５〜１．５０％を含有することが好ましく、他の元素として、Ｃｕ：０．０５〜０．８％、Ｚｒ：０．０５〜０．１５％を含有することができる。
【００３３】
＜＜チューブの構成＞＞
図３に示すように、ろう付け前のチューブ本体１２の表面１２ａと裏面１２ｂには、ろう付け組成物層１５を有している。
チューブ本体１２を構成するアルミニウム合金は、熱交換器用のチューブに適用されるアルミニウム合金であれば特に制限はない。一例として、質量％で、Ｓｉ：０．０５〜１．０％、Ｍｎ：０．１〜１．５％、Ｃｕ：０．１％未満を含有し、残部不可避不純物およびアルミニウムからなるアルミニウム合金などからなる。チューブ本体１２は、これらのアルミニウム合金を押出することにより作製されたものである。
【００３４】
＜＜ろう付け組成物層１５の構成材料＞>
図３に示すろう付け前のチューブ本体１２に形成されているろう付け組成物層１５は、少なくともフィン３がろう付け接合される部分に対応し塗布された塗膜である。
ろう付け組成物層１５は、一例として、Ｓｉ粉末：１．０〜５．０ｇ／ｍ２と、Ｚｎ含有フッ化物系フラックス（ＫＺｎＦ３）：３．０〜２０.０ｇ／ｍ２と、バインダー（例えば、アクリル系樹脂）：０．５〜８．３ｇ／ｍ２からなるろう付用塗膜であることが好ましい。なお、これらの成分に対し適切な量の溶剤を配合することでろう付け液状組成物が構成される。
【００３５】
以下、ろう付け組成物層１５を構成するろう付け組成物の構成材料について説明する。
＜Ｓｉ粉末＞
Ｓｉ粉末は、チューブ本体１２を構成するＡｌとろう付け時に反応し、フィン３とチューブ本体１２を接合するろうを形成するが、ろう付け時にＺｎ含有フラックスとＳｉ粉末が溶融してろう液となる。
このろう液にフラックス中のＺｎが均一に拡散し、チューブ本体１２の表面と裏面に均一に広がる。液相であるろう液内でのＺｎの拡散速度は固相内の拡散速度より著しく大きいので、これによりチューブ表面と裏面に均一なＺｎ拡散がなされ、チューブ表面と裏面の面方向のＺｎ濃度がほぼ均一となる。また、チューブ本体１２の表面から深さ方向への拡散について見ると、ＳｉはＡｌと共晶となって融点を下げるので、チューブ本体１２の表面では共晶組成となった状態にＺｎが拡散しチューブ本体１２の表面側と裏面側に所定厚さのＺｎ溶融拡散層が生成する。このＺｎ溶融拡散層が犠牲陽極層となるので、チューブ本体１２の表面側と裏面側のろう付け部分の耐食性を向上できる。
【００３６】
＜Ｓｉ粉末塗布量：１．０〜５．０ｇ／ｍ２＞
Ｓｉ粉末の塗布量が１．０ｇ／ｍ２未満であると、ろう形成が不十分となるおそれがあり、塗布量が５．０ｇ／ｍ２を超えると、チューブ本体１２の溶融量が増加してチューブ本体１２の肉厚が減少して、好ましくない。このため、主ろう付け組成物層１５におけるＳｉ粉末の含有量は１．０〜５．０ｇ／ｍ２とすることが好ましい。
＜Ｓｉ粉末粒度：最大粒径：Ｄ（９９）：３０μｍ以下＞
Ｓｉ粉末の粒度がＤ（９９）において３０μｍ以下であれば、均一なＺｎ溶融拡散層を形成することが可能である反面、３０μｍを超えると、局部的に深いエロージョンが生成し、均一なＺｎ溶融拡散層を形成できなくなるおそれがある。このため、Ｓｉ粉末の粒度は、最大粒径Ｄ（９９）において３０μｍ以下が好ましい。なお、Ｄ（９９）とは、体積割合で小さい粒から累積し、全体の９９％となる粒の粒径のことである。これらの値は、いずれもレーザ光散乱法で測定することができる。
【００３７】
＜Ｚｎ含有フラックス、非Ｚｎ含有フラックス＞
Ｚｎ含有フラックスは、ろう付けに際し、チューブ本体１２の表面側と裏面側にＺｎ溶融拡散層を形成し、耐孔食性を向上させる効果がある。また、ろう付け時にチューブ３の外面の酸化膜を破壊し、ろうの広がり、ぬれを促進してろう付け性を向上させる作用を奏する。このＺｎ含有フラックスは、Ｚｎを含まないフラックスに比べ活性度が高いので、比較的微細なＳｉ粉末を用いても良好なろう付け性が得られる。Ｚｎ含有フラックスは、ＫＺｎＦ３、ＺｎＦ２、ＺｎＣｌ２のうち、１種または２種以上を用いることができる。Ｚｎ含有フラックスに対し、非Ｚｎ含有フラックスを添加しても良い。
【００３８】
非Ｚｎ含有フラックスとしてフッ化物系フラックスあるいはフルオロアルミン酸カリウム系のフラックスはＫＡｌＦ４を主成分とするフラックスであり、添加物を加えた種々の組成が知られている。Ｋ３ＡｌＦ６＋ＫＡｌＦ４なる組成のもの、Ｃｓ（ｘ）Ｋ（ｙ）Ｆ（ｚ）などを例示できる。他に、ＬｉＦ、ＫＦ、ＣａＦ２、ＡｌＦ３、Ｋ２ＳｉＦ６等のフッ化物を添加したフッ化物系フラックス（例えば、フルオロアルミン酸カリウム系のフラックス）を用いることもできる。Ｚｎフラックスに加えてフッ化物系フラックス（例えばフルオロアルミン酸カリウム系のフラックス）を添加することでろう付け性向上に寄与する。
【００３９】
＜フラックス塗布量：３．０〜２０ｇ／ｍ２＞
Ｚｎ含有フッ化物系フラックスの塗布量が３．０ｇ／ｍ２未満であると、熱交換器１１とした場合の電位差が低くなり、犠牲効果が発揮されないおそれがある。また、チューブ本体１２の表面酸化皮膜の破壊除去が不十分なためにろう付け不良を招くおそれがある。一方、塗布量が２０ｍ２を超えると、フィレットにおけるＺｎ濃縮が顕著になり、電位差が過大となり、腐食速度が増加し、Ｚｎ溶融拡散層の存在によるチューブ本体１２の防食効果が短時間になるおそれがある。このため、Ｚｎ含有フッ化物系フラックスの塗布量を３．０〜２０ｇ／ｍ２とすることが好ましい。Ｚｎ含有フッ化物系フラックスは、一例としてＫＺｎＦ３を用いることができる。前述の非Ｚｎ含有フラックスは、Ｚｎ含有フラックスに加えて添加することができる。
【００４０】
＜バインダー塗布量：０．２〜８．３ｇ／ｍ２＞
ろう付け組成物層１５には、Ｓｉ粉末、Ｚｎ含有フッ化物系フラックスに加えてバインダー（高分子材料）を含むことができる。バインダーの一例として、アクリル系樹脂を挙げることができる。
バインダーはＺｎ溶融拡散層の形成に必要なＳｉ粉末とＺｎ含有フラックスをチューブ３３の表面と裏面に固着する作用があるが、バインダーの塗布量が０．２ｇ／ｃｍ２未満であると、ろう付け時にＳｉ粉末やＺｎフラックスがチューブ本体１２から脱落し、均一なＺｎ溶融拡散層が形成されないおそれがある。一方、バインダーの塗布量が８．３ｇ／ｃｍ２を超えると、バインダー残渣によりろう付け性が低下し、均一なＺｎ溶融拡散層が形成されないおそれがある。このため、バインダーの塗布量は、０．２〜８．３ｇ／ｍ２とすることが好ましい。なお、バインダーは、通常、ろう付けの際の加熱により蒸散する。
【００４１】
Ｓｉ粉末、フラックス及びバインダーからなるろう付け組成物層１５の形成方法は、本実施形態において特に限定されるものではなく、スプレー法、シャワー法、フローコータ法、ロールコータ法、刷毛塗り法、浸漬法、静電塗布法などの適宜の方法によって行うことができる。
【００４２】
図１、図２に示す熱交換器１１を組み立てる場合、複数のフィン１３を隣接配置した状態で全ての孔部１９に図２に示す如く上下に並ぶ８本のチューブ体１２を挿入し、図１に示す形状に近い形に組み立てる。
【００４３】
図３は、チューブ本体１２をフィン１３の孔部１９に挿入した状態の縦断面を示すが、チューブ本体１２のろう付け組成物層１５は、フィン１３の屈曲部２０のチューブ本体１２と対向する部分（対向面２０ａ）とチューブ本体１２の間に位置する。主ろう付け組成物層１５は、６００℃前後の加熱（ろう付け加熱）後に冷却されることで、対向面２０ａとチューブ本体１２との間に満たされた状態で固化し、図４に示すようにフィレット１５Ａを形成してフィン１３とチューブ本体１２を接合する。
【００４４】
ろう付け組成物層１５は、フィン１３と当接する領域に、即ち、チューブ本体１２の表面１２ａと裏面１２ｂに形成されている。また、ろう付け前のろう付け組成物層１５に含まれていたＳｉとＺｎがろう付け温度でチューブ本体１２側に拡散し、チューブ本体１２の表裏面の表層部にＳｉとＺｎを含む犠牲陽極層を形成する。
【００４５】
＜＜ろう付け組成物層の形成方法＞＞
チューブ本体１２に対し、ろう付け組成物層１５を形成する方法について以下に説明する。
Ｓｉ粉末、フラックス、バインダーからなるろう付け組成物層１５の形成方法は、本実施形態において特に限定されるものではない。Ｓｉ粉末、フラックス、バインダーに溶剤を添加してろう付け液状組成物とした塗料を以下の方法により塗布し、乾燥すればよい。
塗布は、スプレー法、シャワー法、フローコータ法、ロールコータ法、刷毛塗り法、浸漬法、静電塗布法などの適宜の方法によって塗布することができる。これらの方法により必要な塗布量でチューブ本体１２の表面１２ａと裏面１２ｂの必要な範囲にろう付け組成物層１５を形成することができる。
例えば、チューブ本体１２の表面１２ａと裏面１２ｂにおいてそれらのほぼ全面にろう付け組成物層１５を形成することができる。
【００４６】
ろう付けは、ろう付け組成物層１５の融点以上の温度、例えば５８０〜６２０℃に加熱炉において数分間程度加熱することで実施できる。ろう付けの際、加熱炉の内部に窒素ガスなどの不活性ガスを満たし、２〜３分などの数分間加熱後、加熱炉に収容したまま常温まで冷却することで行う。
加熱によって、ろう付け組成物層１５が溶融し、ろう液となる。このろう液は、チューブ本体１２とフィン１３の屈曲部２０との間の隙間に流れ、これらの隙間を満たす。
【００４７】
続いて、冷却することで、図４に示すように、ろう液が固化し、フィレット１５Ａが形成される。これらのフィレット１５Ａにより、チューブ本体１２とフィン１３とが接合される。
ろう付け組成物層１５が溶融した部分ではろう付けによってフラックス中のＳｉとＺｎが拡散し、チューブ本体１２の表裏面にＺｎ溶融拡散層（犠牲陽極層）が形成される。
【００４８】
また、フィン１３の表裏面に形成されていた親水性塗膜１ａは、ろう付け時の加熱と以下に説明する各成分の反応により親水性皮膜１となる。
ろう付けは上述の如く５８０〜６２０℃の温度範囲に加熱する処理であり、不活性ガス雰囲気に調整した加熱炉にて行うが、上述の範囲の高温度に加熱することで、ろう付け組成物層１５に含まれているフラックス、バインダーに含まれる成分の一部が気化し、フィン１３の表裏面の周囲に存在することとなる。
【００４９】
例えば、図５に示すようにＡｌを主成分とする基材３の表面に水ガラス（Ｎａ２Ｏ−ＳｉＯ２）を主成分とする親水性塗膜１ａが形成されている場合、ろう付け時に、ろう付け組成物層１５から発生したＫ、ＦやＳｉＦ４などの成分を含むガスが図５（Ｂ）に示すように周囲に存在すると考えられる。
そうすると、加熱炉においてろう付け温度に加熱している間、あるいは、加熱後常温まで冷却する間に、親水性塗膜１ａがこれらの成分を含むガスに晒される結果、水ガラスのＳｉＯ２粒子に対し、図５（Ｃ）に示すようにＫ、ＦやＳｉＦ４などの成分が反応し、Ｋ２ＳｉＦ６あるいはＫ１−３ＡｌＦ４−６などが生成されると考えられる。
【００５０】
そして、更に反応が進むと、図５（Ｄ）に示すように、親水性塗膜１ａの内部にフッ化アルミニウム（ＡｌＦ３）、アルミナ及びシリカとアルミナの複合酸化物が生成するとともに、金属シリコン（Ｓｉ）が生成する。従って、ろう付け後、親水性塗膜１ａは、アルミナを含むシリカ複合酸化物（Ａｌ２Ｏ３・ＳｉＯ２）と金属シリコン（Ｓｉ）とシリカ（ＳｉＯ２）とフッ化アルミニウム（ＡｌＦ３）などを含む親水性皮膜１となる。
【００５１】
親水性皮膜１に金属シリコン（Ｓｉ）、アルミナを含むシリカ複合酸化物（Ａｌ２Ｏ３・ＳｉＯ２）とフッ化アルミニウム（ＡｌＦ３）などが生成されることは、後述する実施例に示す試験結果において確認されている。
図５（Ａ）〜図５（Ｄ）に示す状態において、図５（Ｃ）から図５（Ｄ）に至る反応機構については、例えば、以下の反応式で説明することができる。４Ａｌ＋３Ｋ２ＳｉＦ６→３Ｓｉ＋ＡｌＦ３＋Ｋ３ＡｌＦ６
【００５２】
上述の金属シリコンを含む親水性皮膜１は、金属シリコンの熱伝導性が優れていることから良好な熱伝導性を示す。このため、親水性皮膜１を被覆したフィン１３は良好な熱伝導性を示すので、このフィン１３を複数有する熱交換器１１は良好な熱交換特性を発揮する。
また、親水性皮膜１を備えたフィン１３を複数備え、フィン間の隙間が数ｍｍ程度あるいはそれより小さい隙間に形成された熱交換器１１であっても、フィン間の隙間に水滴が詰まり難く、その隙間を閉塞するおそれが少なくなる。このため、結露水や雨水等の水滴によるフィン間隙間の閉塞を生じ難い、熱交換効率の低下し難い熱交換器１１を提供できる。
【００５３】
本実施形態の構造によれば、ろう付け組成物層１５を備えた複数本のチューブ２２と複数枚のフィン１３を組み合わせてろう付けすることにより熱交換器１１を構成できる。
この場合、チューブ本体１２の表裏面側に設けたろう付け組成物層１５により、チューブ本体１２の表裏面側にフィン１３を確実にろう付けできる。このため、チューブ本体１２の全体をフィン１３に対し十分な接合強度で確実にろう付け接合できる。即ち、熱交換器１１において高品質なろう付け接合ができる。
【００５４】
前述のろう付け組成物層１５を用いてろう付けするならば、チューブ１２の表面側と裏面側に対し必要量のＺｎを拡散させることができ、チューブ１２の表面側と裏面側に犠牲陽極層を形成することができる。犠牲陽極層の生成部分は孔食ではなく面食として腐食進行するので、チューブ１２に腐食による貫通孔が生じ難い構造を提供できる。
【実施例】
【００５５】
以下、実施例を示して本発明をさらに詳細に説明するが、本発明はこれらの実施例に限定されるものではない。
＜＜サンプルの作製＞＞
Ｓｉ：０．４−１．０質量％、Ｍｎ：１．０−２．０質量％、Ｚｎ：１．０−３．５質量％を含み、残部不可避不純物とＡｌからなるアルミニウム合金の板材からなるフィン（縦１００ｍｍ×横２０ｍｍ×厚さ０．１ｍｍ）を１０枚用意した。
これらフィンにスリット状の孔部（幅１．６ｍｍ、長さ１８ｍｍ）を２５列、一定間隔で形成し、これらの孔部に以下に説明する押出材からなる扁平多穴管（チューブ）を嵌合し、熱交換器ミニコア体を作製した。なお、各フィンの表裏面には水ガラス（Ｎａ２Ｏ−ＳｉＯ２）からなる塗布厚１５０ｍｇ／ｍ２の親水性塗膜を形成したものを用いた。
【００５６】
扁平多穴管は、Ｓｉ：０．３−０．５質量％、Ｍｎ：０．２−０．４質量％を含み、残部不可避不純物とＡｌからなるアルミニウム合金の押出材を用いた。この扁平多穴管は、幅１７ｍｍ、厚さ１．５ｍｍ、表裏面と短側面との境界部分にラウンド型のコーナー部を有する。
【００５７】
扁平多穴管の表面と裏面にバーコーターを用いてＳｉ粉末：３ｇ／ｍ２、Ｚｎ含有フッ化物系フラックス（ＫＺｎＦ３）：６ｇ／ｍ２、バインダーとしてのアクリル系樹脂：１ｇ／ｍ２を溶剤に分散させたろう付け液状組成物を塗布し、１８０℃にて５分間乾燥させてろう付け組成物層を形成した。
前記のように並列配置したフィンに形成されている孔部に対しろう付け組成物層を被覆したろう付け用チューブを嵌合し、熱交換器ミニコア体を組み立てた。
【００５８】
組み立てた熱交換器ミニコア体を窒素ガス雰囲気としたろう付け炉において６００℃に３分間加熱し、その後常温までろう付け炉において冷却し、ろう付けすることにより熱交換器を得た。
ろう付け前の熱交換器ミニコア体とろう付け後の熱交換器について、それぞれのフィン表面に形成されている親水性塗膜と親水性皮膜についてＸＰＳ（Ｘ線光電子分光法）により光電子のエネルギー測定により元素分析した結果を図６（Ａ）と図６（Ｂ）に示す。
【００５９】
図６（Ａ）はろう付け前の親水性塗膜の測定結果について示すが、最表面から深さ約０．２μｍの膜厚範囲において、ＯとＳｉとＡｌとＣとＮａの分布がわかる。図６（Ｂ）はろう付け後の親水性皮膜の測定結果について示すが、図６（Ａ）との比較から、ろう付けにより、ＳｉとＡｌについては深さ方向で分布の均一化がなされていることがわかった。また、親水性皮膜においてろう付け前には検出されなかったＦとＫが検出された。
これらの元素はろう付け前の親水性塗膜には含まれておらず、ろう付け炉の雰囲気中にも含まれていないことから、扁平管の上下両面に塗布したろう付け組成物層から発生した元素であると推定できる。
【００６０】
図７はろう付け後の親水性皮膜について、ＸＲＤ（Ｘ線回折法）により表面分析を行った結果を示す。この表面分析結果において、Ａｌのピークの他に、ＮａＡｌＯ２、Ａｌ２Ｏ３・ＳｉＯ２、ＡｌＦ３、Ｓｉのそれぞれの回折ピークが検出された。
これらのことから、ろう付け後の親水性皮膜中には、ＮａＡｌＯ２、Ａｌ２Ｏ３・ＳｉＯ２、ＡｌＦ３がそれぞれ生成されていると推定される。
【００６１】
図８はろう付け後の親水性皮膜について、ＳＥＭ（電子顕微鏡）による断面観察及び各元素についてマッピングした結果を示す。
図８に示すようにろう付け後の親水性皮膜では、皮膜全体に亘って、Ａｌ２Ｏ３またはＡｌＦ３が分布していることが分かる。更に、皮膜中にＳｉが局在化している箇所があることが分かる。
【００６２】
上記、これらの分析結果を総合すると、ろう付け工程において想定される、図５（Ｃ）〜図５（Ｄ）に至る状態において、ろう材・フラックス成分の分解生成物であるＦ（フッ素）やＫ（カリウム）と、親水性塗膜のシリカ成分やアルミ基材が反応して、最終的に親水性皮膜中に局在化したシリコンと皮膜全体に亘ってフッ化アルミニウムやアルミナを含むシリカ複合酸化物が形成されたと考えられる。推測される反応機構として、例えば、「４Ａｌ＋３Ｋ２ＳｉＦ６→３Ｓｉ＋ＡｌＦ３＋Ｋ３ＡｌＦ６」の化学式で表される反応などが熱力学的には可能である。
【００６３】
図９は親水性皮膜に金属シリコン（Ｓｉ）が生成されると仮定し、ろう付け前の親水性塗膜（母材をＳｉＯ２と仮定）とろう付け後の親水性皮膜（母材をＡｌ２Ｏ３−ＳｉＯ２、ＡｌＦ３と仮定）を想定した場合、両膜における熱伝導率（λ：[Ｗ／ｍ・Ｋ]）について計算した結果のグラフを示す。図９において横軸は皮膜中に生成したＳｉの体積分率を示し、縦軸が熱伝導率（λ：[Ｗ／ｍ・Ｋ]）を示す。また、この計算ではBraggemanの関係式を用いて熱伝導率（λ）を計算した。Ｓｉの熱伝導率は１４８Ｗ／ｍ・Ｋ、ＳｉＯ２の熱伝導率は１．４Ｗ／ｍ・Ｋ、Ａｌ２Ｏ３−ＳｉＯ２の熱伝導率は５Ｗ／ｍ・Ｋとして計算している。
また、先の分析結果から、親水性皮膜中に生成している金属シリコン（Ｓｉ）は約１０体積％であることがわかっている。
【００６４】
図９において線分ａがろう付け後の親水性皮膜の計算結果を示し、線分ｂがろう付け前の親水性塗膜の計算結果を示す。
母材がＳｉＯ２からなると仮定した場合、母材の熱伝導率は１．４Ｗ／ｍ・Ｋであるのに対し、母材中に１０体積％のＳｉが生成したと仮定すると、線分ｂで示すように熱伝導率は約３Ｗ／ｍ・Ｋとなる。母材がＡｌ２Ｏ３−ＳｉＯ２とＡｌＦ３からなると仮定した場合、母材中に１０体積％のＳｉが生成したと仮定すると、線分ａが示すように熱伝導率は約７Ｗ／ｍ・Ｋと見積もることができる。
【００６５】
即ち、母材がＳｉＯ２からなると仮定し、Ｓｉが生成していないオリジナル状態（ろう付け前の親水性皮膜）に比較し、Ｓｉが１０体積％生成するのみで、熱伝導率は約２倍に向上する。また、ろう付け前の親水性皮膜に対し、母材がＡｌ２Ｏ３−ＳｉＯ２とＡｌＦ３からなる母材に変化し、Ｓｉが１０体積％生成すると、オリジナル状態に対し熱伝導率は約５倍に向上することがわかる。
このような結果から、アルミニウムフィンに形成した上述の組成の親水性皮膜であるならば、ろう付け後に母材がＡｌ２Ｏ３−ＳｉＯ２とＡｌＦ３を含む母材となり、その上に金属シリコン（Ｓｉ）が生成することで、熱電伝導性の優れた親水性皮膜を生成できることがわかる。即ち、熱伝導率に優れたフィンを複数有する熱交換効率の良好な熱交換器を提供できることがわかる。
【００６６】
以下の表１は、アルミニウムフィンに形成した親水性皮膜について、金属シリコン（Ｓｉ）の生成量による熱伝導率向上効果を比較した結果を示す。
【００６７】
【表１】
2019190720.tif 000003
【００６８】
表１に示す比較からわかるように、アルミニウムフィンに上述の組成の親水性塗膜を形成し、ろう付けにより５〜２０体積％の金属シリコン（Ｓｉ）を含む親水性皮膜とすることにより、比較例として表示したろう付け前の親水性塗膜に対し、熱伝導率を５４〜６３％増加できることがわかる。
【符号の説明】
【００６９】
１…親水性皮膜、１ａ…親水性塗膜、３…芯材、３ａ…表面、３ｂ…裏面、１１…熱交換器、１２…チューブ本体、１２ａ…表面（上面）、１２ｂ…裏面（下面）、１２ｃ…短側面、１２Ｄ…流路、１２Ｅ…隔壁、１３…フィン、１４…ヘッダ管、１５…ろう付け組成物層、１９…孔部、２０…折曲部、２２…ろう付け用チューブ。
【図１】
2019190720.tif 000004
【図２】
2019190720.tif 000005
【図３】
2019190720.tif 000006
【図４】
2019190720.tif 000007
【図５】
2019190720.tif 000008
【図６】
2019190720.tif 000009
【図７】
2019190720.tif 000010
【図８】
2019190720.tif 000011
【図９】
2019190720.tif 000012
【手続補正書】
【提出日】令和1年8月7日(2019.8.7)
【手続補正１】
【補正対象書類名】明細書
【補正対象項目名】００３４
【補正方法】変更
【補正の内容】
【００３４】
＜＜ろう付け組成物層１５の構成材料＞>
図３に示すろう付け前のチューブ本体１２に形成されているろう付け組成物層１５は、少なくともフィン１３がろう付け接合される部分に対応し塗布された塗膜である。
ろう付け組成物層１５は、一例として、Ｓｉ粉末：１．０〜５．０ｇ／ｍ２と、Ｚｎ含有フッ化物系フラックス（ＫＺｎＦ３）：３．０〜２０.０ｇ／ｍ２と、バインダー（例えば、アクリル系樹脂）：０．５〜８．３ｇ／ｍ２からなるろう付用塗膜であることが好ましい。なお、これらの成分に対し適切な量の溶剤を配合することでろう付け液状組成物が構成される。
【手続補正２】
【補正対象書類名】明細書
【補正対象項目名】００３５
【補正方法】変更
【補正の内容】
【００３５】
以下、ろう付け組成物層１５を構成するろう付け組成物の構成材料について説明する。
＜Ｓｉ粉末＞
Ｓｉ粉末は、チューブ本体１２を構成するＡｌとろう付け時に反応し、フィン１３とチューブ本体１２を接合するろうを形成するが、ろう付け時にＺｎ含有フラックスとＳｉ粉末が溶融してろう液となる。
このろう液にフラックス中のＺｎが均一に拡散し、チューブ本体１２の表面と裏面に均一に広がる。液相であるろう液内でのＺｎの拡散速度は固相内の拡散速度より著しく大きいので、これによりチューブ表面と裏面に均一なＺｎ拡散がなされ、チューブ表面と裏面の面方向のＺｎ濃度がほぼ均一となる。また、チューブ本体１２の表面から深さ方向への拡散について見ると、ＳｉはＡｌと共晶となって融点を下げるので、チューブ本体１２の表面では共晶組成となった状態にＺｎが拡散しチューブ本体１２の表面側と裏面側に所定厚さのＺｎ溶融拡散層が生成する。このＺｎ溶融拡散層が犠牲陽極層となるので、チューブ本体１２の表面側と裏面側のろう付け部分の耐食性を向上できる。
【手続補正３】
【補正対象書類名】明細書
【補正対象項目名】００３７
【補正方法】変更
【補正の内容】
【００３７】
＜Ｚｎ含有フラックス、非Ｚｎ含有フラックス＞
Ｚｎ含有フラックスは、ろう付けに際し、チューブ本体１２の表面側と裏面側にＺｎ溶融拡散層を形成し、耐孔食性を向上させる効果がある。また、ろう付け時にチューブ２２およびフィン１３の外面の酸化膜を破壊し、ろうの広がり、ぬれを促進してろう付け性を向上させる作用を奏する。このＺｎ含有フラックスは、Ｚｎを含まないフラックスに比べ活性度が高いので、比較的微細なＳｉ粉末を用いても良好なろう付け性が得られる。Ｚｎ含有フラックスは、ＫＺｎＦ３、ＺｎＦ２、ＺｎＣｌ２のうち、１種または２種以上を用いることができる。Ｚｎ含有フラックスに対し、非Ｚｎ含有フラックスを添加しても良い。
【手続補正４】
【補正対象書類名】明細書
【補正対象項目名】００３９
【補正方法】変更
【補正の内容】
【００３９】
＜フラックス塗布量：３．０〜２０ｇ／ｍ２＞
Ｚｎ含有フッ化物系フラックスの塗布量が３．０ｇ／ｍ２未満であると、熱交換器１１とした場合の電位差が低くなり、犠牲効果が発揮されないおそれがある。また、チューブ本体１２の表面酸化皮膜の破壊除去が不十分なためにろう付け不良を招くおそれがある。
一方、塗布量が２０ｇ／ｍ２を超えると、フィレットにおけるＺｎ濃縮が顕著になり、電位差が過大となり、腐食速度が増加し、Ｚｎ溶融拡散層の存在によるチューブ本体１２の防食効果が短時間になるおそれがある。このため、Ｚｎ含有フッ化物系フラックスの塗布量を３．０〜２０ｇ／ｍ２とすることが好ましい。Ｚｎ含有フッ化物系フラックスは、一例としてＫＺｎＦ３を用いることができる。前述の非Ｚｎ含有フラックスは、Ｚｎ含有フラックスに加えて添加することができる。
【手続補正５】
【補正対象書類名】明細書
【補正対象項目名】００４０
【補正方法】変更
【補正の内容】
【００４０】
＜バインダー塗布量：０．２〜８．３ｇ／ｍ２＞
ろう付け組成物層１５には、Ｓｉ粉末、Ｚｎ含有フッ化物系フラックスに加えてバインダー（高分子材料）を含むことができる。バインダーの一例として、アクリル系樹脂を挙げることができる。
バインダーはＺｎ溶融拡散層の形成に必要なＳｉ粉末とＺｎ含有フラックスをチューブ２２の表面と裏面に固着する作用があるが、バインダーの塗布量が０．２ｇ／ｍ２未満であると、ろう付け時にＳｉ粉末やＺｎフラックスがチューブ本体１２から脱落し、均一なＺｎ溶融拡散層が形成されないおそれがある。一方、バインダーの塗布量が８．３ｇ／ｍ２を超えると、バインダー残渣によりろう付け性が低下し、均一なＺｎ溶融拡散層が形成されないおそれがある。このため、バインダーの塗布量は、０．２〜８．３ｇ／ｍ２とすることが好ましい。なお、バインダーは、通常、ろう付けの際の加熱により蒸散する。